【事件の表示】
　特許第６１８９６２７号発明「ジルコニア焼結体、ジルコニア組成物及びジルコニア仮焼体、並びに歯科用補綴物」の特許異議申立事件について、次のとおり決定する。
【結　論】
　特許第６１８９６２７号の特許請求の範囲を訂正請求書に添付された訂正特許請求の範囲のとおり、訂正後の請求項〔１−２３〕について訂正することを認める。
　特許第６１８９６２７号の請求項１ないし２３に係る特許を維持する。
【理　由】
第１ 手続の経緯 
　特許第６１８９６２７号の請求項１〜２３に係る特許についての出願は、平成２５年　５月１０日に出願され、平成２９年　８月１０日にその特許権の設定登録がされ、平成２９年　８月３０日に特許掲載公報が発行された。　その後、その請求項１〜２３に係る特許について、特許異議申立人 中丸 剛 （以下、「申立人」という。）により特許異議の申立てがされたものであり、その手続の経緯は以下のとおりである。  
 　　  
　　　平成３０年　２月２８日付け　特許異議の申立て　　　
　　　　　　同年　５月　２日付け　取消理由通知  　　　　
　　　　　　同年　７月　６日付け　訂正の請求、意見書の提出  
　　　　　　同年　８月１７日付け　申立人による意見書の提出   　
　　　　　　同年１１月２０日　　　特許権者との面接
　　　　　　同年１１月２９日付け　取消理由通知（決定の予告）　
　　　平成３１年　２月　１日付け　訂正の請求、意見書の提出 　　　　
　なお、平成３１年　２月　１日付けの訂正の請求に対して、申立人に期間を指定して意見書を提出する機会を与えたが、指定期間内に意見書は提出されなかった。　
第２ 訂正請求について 
１ 訂正の内容 
　平成３１年　２月　１日付けの訂正の請求（以下、「本件訂正請求」という。）による訂正の内容は、以下の（１）〜（２３）のとおりである（「・・・・・」は、記載の省略を表すものであり、また、下線部は、訂正箇所を示すものである）。　
　なお、平成３０年　７月　６日付けの訂正の請求は、取り下げられたものとみなす。 　
（１）訂正事項１
　特許請求の範囲の請求項１に、
「ジルコニア及びジルコニアの相転移を抑制する安定化剤を含有し、組成が異なる複数のジルコニア粉末を形成し、
　前記複数のジルコニア粉末を積層させてジルコニア組成物を形成し、
　前記ジルコニア組成物を８００℃〜１２００℃で焼成して製造された状態のジルコニア仮焼体であって、
　前記仮焼体を　・・・・・
　・・・・・　
　・・・・・　ことを特徴とするジルコニア仮焼体。」
と記載されているのを、
「ジルコニア及びジルコニアの相転移を抑制する安定化剤を含有し、
顔料の添加率を調整することで
する工程と
　前記複数のジルコニア粉末を積層させ
、上下層の境界において各粉末が部分的に混合した混合層を形成した積層体
する工程と
　前記
積層体
てジ
を製造する工程と
を含み、
　前記
ジルコニア
　・・・・・
　・・・・・　ことを特徴とするジルコニア仮焼体
の製造方法
に訂正する（請求項１の記載を直接的又は間接的に引用する請求項２〜２３も同様に訂正する）。　
（２）訂正事項２
　特許請求の範囲の請求項２に、
「（凹面に変形した前記底面と接地面との最大間隔）／（前記幅方向における接地部分間の距離）×１００が０．１以下であることを特徴とする請求項１に記載のジルコニア仮焼体。」 
と記載されているのを、
「（凹面に変形した前記底面と接地面との最大間隔）／（前記幅方向における接地部分間の距離）×１００が０．１以下であることを特徴とする請求項１に記載のジルコニア仮焼体
の製造方法。
に訂正する（請求項２の記載を直接的又は間接的に引用する請求項３〜２３も同様に訂正する）。
（３）訂正事項３
　特許請求の範囲の請求項３に、
「前記複数のジルコニア粉末は、顔料を含有し、顔料の含有率がそれぞれ異なることを特徴とする請求項１又は２に記載のジルコニア仮焼体。」 
と記載されているのを、
「前記複数のジルコニア粉末は、顔料を含有し、顔料の含有率がそれぞれ異なることを特徴とする請求項１又は２に記載のジルコニア仮焼体
の製造方法
に訂正する（請求項３の記載を直接的又は間接的に引用する請求項４〜２３も同様に訂正する）。
（４）訂正事項４
　特許請求の範囲の請求項４に、
「請求項１〜３のいずれか一項に記載のジルコニア仮焼体を１４００℃〜１６００℃で焼結した状態であることを特徴とするジルコニア焼結体。」
と記載されているのを、
「請求項１〜３のいずれか一項に記載のジルコニア仮焼体
の製造方法により前記ジルコニア仮焼体を製造し、さらに、
てジルコニア焼結体を製造する工程を含む
の製造方法
に訂正する（請求項４の記載を直接的又は間接的に引用する請求項５〜１９、２１も同様に訂正する）。
（５）訂正事項５
　特許請求の範囲の請求項５に、
「 一端から他端に向かう第１方向に延在する直線上において、
 ・・・・・　
 ・・・・・ことを特徴とする請求項４に記載のジルコニア焼結体。」
と記載されているのを、
「
前記ジルコニア焼結体は、
　一端から他端に向かう第１方向に延在する直線上において、
　・・・・・
　・・・・・ことを特徴とする請求項４に記載のジルコニア焼結体
の製造方法
に訂正する（請求項５の記載を直接的又は間接的に引用する請求項６〜１９、２１も同様に訂正する）。
（６）訂正事項６
　特許請求の範囲の請求項６に、
「 前記第１点と前記第２点とを結ぶ直線上において、
 ・・・・・　
ことを特徴とする請求項５に記載のジルコニア焼結体。」
と記載されているのを、
「
前記ジルコニア焼結体は、
　前記第１点と前記第２点とを結ぶ直線上において、
　・・・・・　
ことを特徴とする請求項５に記載のジルコニア焼結体
の製造方法
に訂正する（請求項６の記載を直接的又は間接的に引用する請求項７〜１１、１４〜１９、２１も同様に訂正する）。
（７）訂正事項７
　特許請求の範囲の請求項７に、
「 前記第１点から前記第２点を結ぶ直線上において、・・・・・
　・・・・・
ことを特徴とする請求項５又は６に記載のジルコニア焼結体。」
と記載されているのを、
「
前記ジルコニア焼結体は、
　前記第１点から前記第２点を結ぶ直線上において、・・・・・
　・・・・・
ことを特徴とする請求項５又は６に記載のジルコニア焼結体
の製造方法
に訂正する（請求項７の記載を直接的又は間接的に引用する請求項８〜１０、１４〜１９、２１も同様に訂正する）。
（８）訂正事項８
　特許請求の範囲の請求項８に、
「前記第１点から前記第２点を結ぶ直線上において、・・・・・
　・・・・・
ことを特徴とする請求項７に記載のジルコニア焼結体。」
と記載されているのを、
「
前記ジルコニア焼結体は、
前記第１点から前記第２点を結ぶ直線上において、・・・・・
　・・・・・
ことを特徴とする請求項７に記載のジルコニア焼結体
の製造方法
に訂正する（請求項８の記載を直接的又は間接的に引用する請求項９、１０、１４〜１９、２１も同様に訂正する）。
（９）訂正事項９
　特許請求の範囲の請求項９に、
「前記第３点は前記一端から全長の４５％の距離にあり、
　・・・・・
ことを特徴とする請求項８に記載のジルコニア焼結体。」
と記載されているのを、
「
前記ジルコニア焼結体は、
前記第３点は前記一端から全長の４５％の距離にあり、
　・・・・・
ことを特徴とする請求項８に記載のジルコニア焼結体
の製造方法
に訂正する（請求項９の記載を直接的又は間接的に引用する請求項１０、１４〜１９、２１も同様に訂正する）。
（１０）訂正事項１０
　特許請求の範囲の請求項１０に、
「前記第１点、前記第３点、前記第４点及び前記第２点において、
　・・・・・
ことを特徴とする請求項８又は９に記載のジルコニア焼結体。
　・・・・・　」
と記載されているのを、
「
前記ジルコニア焼結体は、
　前記第１点、前記第３点、前記第４点及び前記第２点において、
　・・・・・
ことを特徴とする請求項８又は９に記載のジルコニア焼結体
の製造方法
　・・・・・　」
に訂正する（請求項１０の記載を直接的又は間接的に引用する請求項１４〜〜１９、２１も同様に訂正する）。
（１１）訂正事項１１
　特許請求の範囲の請求項１１に、
「前記第１点から前記第２点を結ぶ直線上において、・・・・・
　・・・・・
ことを特徴とする請求項５又は６に記載のジルコニア焼結体。」
と記載されているのを、
「
前記ジルコニア焼結体は、
前記第１点から前記第２点を結ぶ直線上において、・・・・・
　・・・・・
ことを特徴とする請求項５又は６に記載のジルコニア焼結体
の製造方法
に訂正する（請求項１１の記載を直接的又は間接的に引用する請求項１４〜１９、２１も同様に訂正する）。
（１２）訂正事項１２
　特許請求の範囲の請求項１２に、
「一端から他端に向かう第１方向に向かって色が変化しており、
　・・・・・　
　・・・・・ことを特徴とする請求項５に記載のジルコニア焼結体。」
と記載されているのを、
「
前記ジルコニア焼結体は、
一端から他端に向かう第１方向に向かって色が変化しており、
　・・・・・　
　・・・・・ことを特徴とする請求項５に記載のジルコニア焼結体
の製造方法
に訂正する（請求項１２の記載を直接的又は間接的に引用する請求項１３〜〜１９、２１も同様に訂正する）。
（１３）訂正事項１３
　特許請求の範囲の請求項１３に、
「前記一端と前記他端とを結ぶ直線上において、・・・・・
　・・・・・　
　・・・・・ことを特徴とする請求項１２に記載のジルコニア焼結体。」
と記載されているのを、
「
前記ジルコニア焼結体は、
　・・・・・ことを特徴とする請求項１２に記載のジルコニア焼結体
の製造方法
に訂正する（請求項１３の記載を直接的又は間接的に引用する請求項１４〜１９、２１も同様に訂正する）。
（１４）訂正事項１４
　特許請求の範囲の請求項１４に、
「前記一端から前記他端までの距離は５ｍｍ〜１８ｍｍであることを特徴とする請求項５〜１３のいずれか一項に記載のジルコニア焼結体。」
と記載されているのを、
「
前記ジルコニア焼結体は、
の製造方法
に訂正する（請求項１４の記載を直接的又は間接的に引用する請求項１５〜１９、２１も同様に訂正する）。　　
（１５）訂正事項１５
　特許請求の範囲の請求項１５に、
「前記第１方向と直交する第２方向に沿って色が変化しないことを特徴とする請求項５〜１４のいずれか一項に記載のジルコニア焼結体。」
と記載されているのを、
「
前記ジルコニア焼結体は、
の製造方法
に訂正する（請求項１５の記載を直接的又は間接的に引用する請求項１６〜１９、２１も同様に訂正する）。
（１６）訂正事項１６
　特許請求の範囲の請求項１６に、
「前記第２方向に延在する直線上の２点において、
　・・・・・
　・・・・・ ことを特徴とする請求項１５に記載のジルコニア焼結体。
　・・・・・ 」
と記載されているのを、
「
前記ジルコニア焼結体は、
前記第２方向に延在する直線上の２点において、
　・・・・・
　・・・・・ ことを特徴とする請求項１５に記載のジルコニア焼結体
の製造方法
　・・・・・ 」　
に訂正する（請求項１６の記載を直接的又は間接的に引用する請求項１７〜１９、２１も同様に訂正する）。　
（１７）訂正事項１７
　特許請求の範囲の請求項１７に、
「ＪＩＳＲ１６０１に準拠して測定した曲げ強度が１０００ＭＰａ以上であることを特徴とする請求項５〜１６のいずれか一項に記載のジルコニア焼結体。」
と記載されているのを、
「
前記ジルコニア焼結体は、
の製造方法
に訂正する（請求項１７の記載を直接的又は間接的に引用する請求項１８、１９、２１も同様に訂正する）。
（１８）訂正事項１８
　特許請求の範囲の請求項１８に、
「ＪＩＳＲ１６０７に準拠して測定した破壊靭性が３．５ＭＰａ・ｍ１／２以上であることを特徴とする請求項５〜１７のいずれか一項に記載のジルコニア焼結体。」
と記載されているのを、
「
前記ジルコニア焼結体は、
の製造方法
に訂正する（請求項１８の記載を直接的又は間接的に引用する請求項１９、２１も同様に訂正する）。
（１９）訂正事項１９　
　特許請求の範囲の請求項１９に、
「１８０℃、１ＭＰａで５時間水熱処理試験を施した後のジルコニア焼結体のＸ線回折パターンにおいて、・・・・・　ことを特徴とする請求項５〜１８のいずれか一項に記載のジルコニア焼結体。」
と記載されているのを、
「
前記ジルコニア焼結体は、
の製造方法
に訂正する（請求項１９の記載を直接的に引用する請求項２１も同様に訂正する）。
　　　　
（２０）訂正事項２０
　特許請求の範囲の請求項２０に、
「８００℃〜１２００℃で焼成することにより請求項１〜３のいずれか一項に記載の仮焼体となることを特徴とするジルコニア組成物。」
と記載されているのを、
「
ジルコニア及びジルコニアの相転移を抑制する安定化剤を含有し、顔料の添加率を調整することで組成が異なる複数のジルコニア粉末を形成する工程と
　
前記複数のジルコニア粉末を積層させ、上下層の境界において各粉末が部分的に混合した混合層を形成した積層体を形成する工程と、
を含み、
　請
ジルコニア
製造方法に用いる
積層体の製造方法
に訂正する。
（２１）訂正事項２１
　特許請求の範囲の請求項２１に、
「１４００℃〜１６００℃で焼結することにより請求項５〜１９のいずれか一項に記載のジルコニア焼結体となることを特徴とするジルコニア組成物。」
と記載されているのを、
「
ジルコニア及びジルコニアの相転移を抑制する安定化剤を含有し、顔料の添加率を調整することで組成が異なる複数のジルコニア粉末を形成する工程と
　
前記複数のジルコニア粉末を積層させ、上下層の境界において各粉末が部分的に混合した混合層を形成した積層体を形成する工程と、
を含み、
　請
の製造方法に用いる
積層体の製造方法
に訂正する。
（２２）訂正事項２２
　特許請求の範囲の請求項２２に、
「請求項１〜３のいずれか一項に記載の仮焼体を切削加工した後に焼結した状態であることを特徴とする歯科用補綴物。」
と記載されているのを、
「請求項１〜３のいずれか一項に記載の
ジルコニア
の製造方法によりジルコニア仮焼体を製造し、さらに、
する
の製造方法
に訂正する（請求項２２の記載を直接的に引用する請求項２３も同様に訂正する）。
（２３）訂正事項２３
　特許請求の範囲の請求項２３に、
「請求項１〜３に記載の仮焼体を、ＣＡＤ／ＣＡＭシステムを用いて切削加工した後に焼結した状態であることを特徴とする請求項２２に記載の歯科用補綴物。」
と記載されているのを、      
「請求項１〜３
のいずれか一項
ジルコニア
の製造方法によりジルコニア仮焼体を製造し、さらに、
する
の製造方法
に訂正する。　
２ 訂正の目的の適否、新規事項の有無、及び特許請求の範囲の拡張・変更の存否
（１）訂正事項１について 
ア 訂正の目的について　　 
　訂正前の請求項１は、「ジルコニア及びジルコニアの相転移を抑制する安定化剤を含有し、組成が異なる複数のジルコニア粉末を形成し、前記複数のジルコニア粉末を積層させてジルコニア組成物を形成し、前記ジルコニア組成物を８００℃〜１２００℃で焼成して製造された状態のジルコニア仮焼体であって、　・・・・・　ことを特徴とするジルコニア仮焼体。」と記載され、「・・・・・ジルコニア組成物を８００℃〜１２００℃で焼成して製造された状態」などのジルコニア仮焼体の製造方法に関する発明特定事項を有する物（「ジルコニア仮焼体」）の発明が特定されていたため、当該請求項に記載された発明が明確でないものとなっていた。 
　これに対して、訂正事項１は、訂正前の請求項１の「ジルコニア仮焼体」という物の発明を、「ジルコニア仮焼体
の製造方法
　また、訂正事項１は、請求項１を「ジルコニア及びジルコニアの相転移を抑制する安定化剤を含有し、
顔料の添加率を調整することで
する工程と
、上下層の境界において各粉末が部分的に混合した混合層を形成した積層体
する工程と
積層体
てジ
製造する工程と
を含み、
ジルコニア
　したがって、訂正事項１は、特許法第１２０条の５第２項ただし書第１号に規定する特許請求の範囲の減縮及び第３号に規定する明瞭でない記載の釈明を目的とするものと認められる。　
　　
イ 新規事項の有無について　
　「顔料の添加率を調整する」こと、「上下層の境界において各粉末が部分的に混合した混合層を形成した積層体を形成する」こと、及びこれらの工程を含む訂正後の請求項１で特定されたジルコニア仮焼体の製造方法は、本件明細書の段落【００６１】、【００６２】、【０１０６】、【０１０８】及び【０１９２】の記載から導き出される事項である。　
　したがって、訂正事項１は、願書に添付した明細書、特許請求の範囲又は図面に記載した事項の範囲内の訂正であって、特許法第１２０条の５第９項で準用する同法第１２６条第５項に適合するものである。 
ウ 特許請求の範囲の拡張・変更の存否について 
　訂正前の請求項１に係る発明の課題は、本件明細書の段落【０００９】〜【００２０】の記載から把握されるところ、訂正後の請求項１に係る発明の課題も何ら変更されるものではない。 
　また、訂正前の請求項１に係るジルコニア仮焼体の発明の技術的特徴は、特定の製造方法により、焼成試験による変形量が所定の範囲である仮焼体が得られることを特定しているのに対して、訂正後の請求項１に係るジルコニア仮焼体の製造方法の発明の技術的特徴は、上記特定の製造方法をさらに限定した製造方法により、上記仮焼体を製造することを特定するものであるから、訂正後の請求項１に係る発明の技術的特徴は、訂正前の請求項１に係る発明の技術的特徴を実質上拡張し、又は変更するものでもない。
　さらに、特許法第２条第３項第１号に規定された「物の発明」（訂正前の請求項１に係る発明）及び同項第３号に規定された「物を生産する方法の発明」（訂正後の請求項１に係る発明）の「実施」について比較すると、「物を生産する方法の発明」の「実施」は、「物の発明」の「実施」に包含されるから、訂正後の請求項１に係る発明の「実施」に該当する行為は、訂正前の請求項１に係る発明の「実施」に該当する行為を実質上拡張し、又は変更するものではない。
　したがって、訂正事項１は、実質上特許請求の範囲を拡張し、又は変更するものに該当しないから、特許法第１２０条の５第９項で準用する同法第１２６条第６項の規定に適合するものである。　
（２）訂正事項２について 
ア 訂正の目的について 
　訂正事項２は、請求項１を「ジルコニア仮焼体の製造方法」の発明に訂正したことに伴って、請求項１を引用する請求項２を「ジルコニア仮焼体の製造方法」の発明に訂正し、訂正後の請求項１と整合させるものである。
　したがって、訂正事項２は、特許法第１２０条の５第２項ただし書第３号に規定する明瞭でない記載の釈明を目的とするものである。
イ 新規事項の有無について
　訂正事項１の検討と同様であり、訂正事項２は、願書に添付した明細書、特許請求の範囲又は図面に記載した事項の範囲内の訂正であって、特許法第１２０条の５第９項で準用する同法第１２６条第５項に適合するものである。
ウ 特許請求の範囲の拡張・変更の存否について 
　訂正事項１の検討と同様であり、訂正事項２は、実質上特許請求の範囲を拡張し、又は変更するものではないから、特許法第１２０条の５第９項で準用する同法第１２６条第６項の規定に適合するものである。
（３）訂正事項３について 
ア 訂正の目的について 
　訂正事項３は、請求項１を「ジルコニア仮焼体の製造方法」の発明に訂正したことに伴って、請求項１を引用する請求項３を「ジルコニア仮焼体の製造方法」の発明に訂正し、訂正後の請求項１と整合させるものである。
　したがって、訂正事項３は、特許法第１２０条の５第２項ただし書第３号に規定する明瞭でない記載の釈明を目的とするものである。
イ 新規事項の有無について
　訂正事項１の検討と同様であり、訂正事項３は、願書に添付した明細書、特許請求の範囲又は図面に記載した事項の範囲内の訂正であって、特許法第１２０条の５第９項で準用する同法第１２６条第５項に適合するものである。
　　
ウ 特許請求の範囲の拡張・変更の存否について 
　訂正事項１の検討と同様であり、訂正事項３は、実質上特許請求の範囲を拡張し、又は変更するものではないから、特許法第１２０条の５第９項で準用する同法第１２６条第６項の規定に適合するものである。　
（４）訂正事項４について 
ア 訂正の目的について 
　訂正前の請求項４は、「ジルコニア仮焼体を１４００〜１６００℃で焼結した状態である」という製造方法に関する発明特定事項を有する「ジルコニア焼結体」という「物の発明」を特定していたため、当該請求項に記載された発明が明確でないものとなっていた。
　これに対して、訂正事項４は、請求項４を「請求項１〜３のいずれか一項に記載のジルコニア仮焼体
の製造方法により前記ジルコニア仮焼体を製造し、さらに、
てジルコニア焼結体を製造する工程を含む
の製造方法
　したがって、訂正事項４は、特許法第１２０条の５第２項ただし書第３号に規定する明瞭でない記載の釈明を目的とするものである。
イ 新規事項の有無について
　訂正事項４は、明細書の段落【０１９２】などの記載に基づくものであるから、訂正事項４は、願書に添付した明細書、特許請求の範囲又は図面に記載した事項の範囲内の訂正であって、特許法第１２０条の５第９項で準用する同法第１２６条第５項に適合するものである。
ウ 特許請求の範囲の拡張・変更の存否について 
　訂正事項４は、ジルコニア焼結体の製造方法であることを明確にし、また、訂正後の請求項１と整合させるものであって、訂正事項１の検討と同様にして、実質上特許請求の範囲を拡張し、又は変更するものではないから、特許法第１２０条の５第９項で準用する同法第１２６条第６項の規定に適合するものである。
　　
（５）訂正事項５〜１９について 　
ア 訂正の目的について 　
　訂正前の請求項５〜１９は、訂正前の請求項４を直接的又は間接的に引用して「ジルコニア焼結体」という「物の発明」を特定していたため、それらの請求項に記載された発明が明確でないものとなっていた。
　これに対して、訂正事項５〜１９は、請求項５〜１９を「ジルコニア焼結体の製造方法」とそれぞれ訂正することにより、訂正後の請求項５〜１９において「ジルコニア焼結体」の「製造方法」であることを明確にし、引用する訂正後の請求項４と整合させるものである。
　したがって、訂正事項５〜１９は、特許法第１２０条の５第２項ただし書第３号に規定する明瞭でない記載の釈明を目的とするものである。
イ 新規事項の有無について
　訂正事項５〜１９は、明細書の段落【０１９２】などの記載に基づくものであるから、訂正事項５〜１９は、願書に添付した明細書、特許請求の範囲又は図面に記載した事項の範囲内の訂正であって、特許法第１２０条の５第９項で準用する同法第１２６条第５項に適合するものである。
ウ 特許請求の範囲の拡張・変更の存否について 
　訂正事項５〜１９は、請求項５〜１９において、ジルコニア焼結体の製造方法であることを明確にし、また、引用する訂正後の請求項４と整合させるものであって、訂正事項４の検討と同様にして、実質上特許請求の範囲を拡張し、又は変更するものではないから、特許法第１２０条の５第９項で準用する同法第１２６条第６項の規定に適合するものである。
（６）訂正事項２０について 
ア 訂正の目的について 　　 
　訂正前の請求項２０は、訂正前の請求項１に記載されていた「前記複数のジルコニア粉末を積層させて」形成した「ジルコニア組成物」について、「８００〜１２００℃で焼成することにより請求項１〜３のいずれか一項に記載の仮焼体となる」という製造方法に関する発明特定事項を有する「物の発明」として特定していたため、当該請求項に記載された発明が明確でないものとなっていた。
　これに対して、訂正事項２０は、前記「ジルコニア組成物」について、訂正後の請求項１において「積層体」という明確な記載に改めることに伴って、請求項２０を「
ジルコニア及びジルコニアの相転移を抑制する安定化剤を含有し、顔料の添加率を調整することで組成が異なる複数のジルコニア粉末を形成する工程と
前記複数のジルコニア粉末を積層させ、上下層の境界において各粉末が部分的に混合した混合層を形成した積層体を形成する工程と、を含み、請
ジルコニア
製造方法に用いる
積層体の製造方法
　したがって、訂正事項２０は、特許法第１２０条の５第２項ただし書第３号に規定する明瞭でない記載の釈明を目的とするものである。
イ 新規事項の有無について
　訂正事項２０における「顔料の添加率を調整する」こと、「上下層の境界において各粉末が部分的に混合した混合層を形成した積層体を形成する」こと、及びこれらの工程を含む訂正後の請求項２０で特定された「積層体」の製造方法は、本件明細書の段落【００６２】、【０１０６】、【０１０８】及び【０１９２】の記載から導き出される事項である。　 
　したがって、訂正事項２０は、願書に添付した明細書、特許請求の範囲又は図面に記載した事項の範囲内の訂正であって、特許法第１２０条の５第９項で準用する同法第１２６条第５項に適合するものである。  
ウ 特許請求の範囲の拡張・変更の存否について 
　訂正事項２０は、請求項２０を積層体の製造方法であることを明確にし、訂正後の請求項１と整合させるものであり、訂正事項１の検討と同様にして、実質上特許請求の範囲を拡張し、又は変更するものではないから、特許法第１２０条の５第９項で準用する同法第１２６条第６項の規定に適合するものである。
（７）訂正事項２１について 
ア 訂正の目的について 
　訂正前の請求項２１は、訂正前の請求項１に記載されていた「前記複数のジルコニア粉末を積層させて」形成した「ジルコニア組成物」であって、請求項４を引用するものについて「１４００℃〜１６００℃で焼結することにより請求項１〜３のいずれか一項に記載のジルコニア焼結体となる」という製造方法に関する発明特定事項を有する「物の発明」として特定していたため、当該請求項に記載された発明が明確でないものとなっていた。　
　これに対して、訂正事項２１は、前記「ジルコニア組成物」について、訂正後の請求項１において「積層体」という明確な記載に改めるに伴って、請求項２１を「
ジルコニア及びジルコニアの相転移を抑制する安定化剤を含有し、顔料の添加率を調整することで組成が異なる複数のジルコニア粉末を形成する工程と
前記複数のジルコニア粉末を積層させ、上下層の境界において各粉末が部分的に混合した混合層を形成した積層体を形成する工程と、を含み、請
の製造方法に用いる
積層体の製造方法
　したがって、訂正事項２１は、特許法第１２０条の５第２項ただし書第３号に規定する明瞭でない記載の釈明を目的とするものである。　
イ 新規事項の有無について　
　訂正事項２１における「顔料の添加率を調整する」こと、「上下層の境界において各粉末が部分的に混合した混合層を形成した積層体を形成する」こと、及びこれらの工程を含む訂正後の請求項２１で特定された「積層体」の製造方法は、本件明細書の段落【００６２】、【０１０６】、【０１０８】及び【０１９２】の記載から導き出される事項である。　 
　したがって、訂正事項２１は、願書に添付した明細書、特許請求の範囲又は図面に記載した事項の範囲内の訂正であって、特許法第１２０条の５第９項で準用する同法第１２６条第５項に適合するものである。  　
ウ 特許請求の範囲の拡張・変更の存否について 
　訂正事項２１は、請求項２１を積層体の製造方法であることを明確にし、訂正後の請求項４と整合させるものであり、訂正事項４の検討と同様にして、実質上特許請求の範囲を拡張し、又は変更するものではないから、特許法第１２０条の５第９項で準用する同法第１２６条第６項の規定に適合するものである。　
（８）訂正事項２２について 
ア 訂正の目的について 
　訂正前の請求項２２は、「請求項１〜３のいずれか一項に記載の仮焼体を切削加工した後に焼結した状態である」という製造方法に関する発明特定事項を有する「歯科用補綴物」という「物の発明」を特定していたため、当該請求項に記載された発明が明確でないものとなっていた。
　これに対して、訂正事項２２は、請求項２２を「請求項１〜３のいずれか一項に記載の
ジルコニア
の製造方法によりジルコニア仮焼体を製造し、さらに、
する
の製造方法
　したがって、訂正事項２２は、特許法第１２０条の５第２項ただし書第３号に規定する明瞭でない記載の釈明を目的とするものである。
イ 新規事項の有無について
　訂正事項２２は、本件明細書の段落【０１１５】の記載から導き出される事項である。
　したがって、訂正事項２２は、願書に添付した明細書、特許請求の範囲又は図面に記載した事項の範囲内の訂正であって、特許法第１２０条の５第９項で準用する同法第１２６条第５項に適合するものである。  　
ウ 特許請求の範囲の拡張・変更の存否について 
　訂正事項２２は、請求項２２を歯科用補綴物の製造方法であることを明確にし、訂正後の請求項１と整合させるものであって、訂正事項１の検討と同様にして、実質上特許請求の範囲を拡張し、又は変更するものではないから、特許法第１２０条の５第９項で準用する同法第１２６条第６項の規定に適合するものである。
（９）訂正事項２３について 
ア 訂正の目的について 
　訂正前の請求項２３は、「請求項１〜３に記載の仮焼体を、ＣＡＤ／ＣＡＭシステムを用いて切削加工した後に焼結した状態である」という製造方法に関する発明特定事項を有する「歯科用補綴物」という「物の発明」を特定していたため、当該請求項に記載された発明が明確でないものとなっていた。
　これに対して、訂正事項２３は、請求項２３を「請求項１〜３
のいずれか一項
ジルコニア
の製造方法によりジルコニア仮焼体を製造し、さらに、
する
の製造方法
　したがって、訂正事項２３は、特許法第１２０条の５第２項ただし書第３号に規定する明瞭でない記載の釈明を目的とするものである。
イ 新規事項の有無について
　訂正事項２３は、本件明細書の段落【０１１５】の記載から導き出される事項である。
　したがって、訂正事項２３は、願書に添付した明細書、特許請求の範囲又は図面に記載した事項の範囲内の訂正であって、特許法第１２０条の５第９項で準用する同法第１２６条第５項に適合するものである。 
ウ 特許請求の範囲の拡張・変更の存否について 
　訂正事項２３は、請求項２３を歯科用補綴物の製造方法であることを明確にし、訂正後の請求項１と整合させるものであって、訂正事項１の検討と同様にして、実質上特許請求の範囲を拡張し、又は変更するものではないから、特許法第１２０条の５第９項で準用する同法第１２６条第６項の規定に適合するものである。
３ 一群の請求項について 
　上記訂正事項１〜２３に係る訂正前の請求項１〜２３は、請求項２〜２３が、直接又は間接的に請求項１を引用する関係にあるから、一群の請求項である。
　したがって、訂正事項１を含む本件訂正請求は、一群の請求項である請求項１〜２３について請求されたものであるから、特許法第１２０条の５第４項の規定に適合する。
４ 独立特許要件について
　本件特許の請求項１〜２３の全ての請求項について特許異議の申立てがされたので、本件訂正請求においては、訂正後の請求項１〜２３に係る発明について、特許法第１２０条の５第９項で準用する同法第１２６条第７項の独立特許要件についての規定は適用はされない。
５ 小活
　以上のとおりであるから、本件訂正請求による訂正は、特許法第１２０条の５第２項ただし書第１号及び第３号に掲げる事項を目的とするものであり、かつ、同条第４項及び同条第９項において準用する同法第１２６条第５項及び第６項の規定に適合するので、訂正後の請求項〔１〜２３〕について訂正することを認める。
第３ 本件発明 
　本件訂正請求により訂正された請求項１〜２３に係る発明（以下、それぞれ「本件発明１」〜「本件発明２３」といい、まとめて「本件発明」という。）は、次の事項により特定されるとおりのものである（下線部は、訂正箇所を示す）。 
 
「【請求項１】
　ジルコニア及びジルコニアの相転移を抑制する安定化剤を含有し、
顔料の添加率を調整することで
する工程と
　前記複数のジルコニア粉末を積層させ
、上下層の境界において各粉末が部分的に混合した混合層を形成した積層体
する工程と
　前記
積層体
てジ
を製造する工程と
を含み、
　前記
ジルコニア
　前記試験片を１５００℃で２時間焼成し、
　２つの前記底面のうち、凹面に変形した底面を下にして載置したとき、
（凹面に変形した前記底面と接地面との最大間隔）／（前記幅方向における接地部分間の距離）×１００が０．１５以下であることを特徴とするジルコニア仮焼体
の製造方法
【請求項２】
　（凹面に変形した前記底面と接地面との最大間隔）／（前記幅方向における接地部分間の距離）×１００が０．１以下であることを特徴とする請求項１に記載のジルコニア仮焼体
の製造方法
【請求項３】
　前記複数のジルコニア粉末は、顔料を含有し、顔料の含有率がそれぞれ異なることを特徴とする請求項１又は２に記載のジルコニア仮焼体
の製造方法
【請求項４】
　請求項１〜３のいずれか一項に記載のジルコニア仮焼体
の製造方法により前記ジルコニア仮焼体を製造し、さらに、
てジルコニア焼結体を製造する工程を含む
の製造方法
【請求項５】
　
前記ジルコニア焼結体は、
　一端から他端に向かう第１方向に延在する直線上において、
　前記一端から全長の２５％までの区間にある第１点のＬ＊ａ＊ｂ＊表色系による色度（Ｌ＊，ａ＊，ｂ＊）を（Ｌ１，ａ１，ｂ１）とし、
　前記他端から全長の２５％までの区間にある第２点のＬ＊ａ＊ｂ＊表色系による色度（Ｌ＊，ａ＊，ｂ＊）を（Ｌ２，ａ２，ｂ２）としたとき、
　Ｌ１が５８．０以上７６．０以下であり、
　ａ１が−１．６以上７．６以下であり、
　ｂ１が５．５以上２６．７以下であり、
　Ｌ２が７１．８以上８４．２以下であり、
　ａ２が−２．１以上１．８以下であり、
　ｂ２が１．９以上１６．０以下であり、
　Ｌ１＜Ｌ２であり、
　ａ１＞ａ２であり、
　ｂ１＞ｂ２であり、
　前記第１点から前記第２点に向かってＬ＊ａ＊ｂ＊表色系による色度の増減傾向が変化しないことを特徴とする請求項４に記載のジルコニア焼結体
の製造方法
【請求項６】
　
前記ジルコニア焼結体は、
　前記第１点と前記第２点とを結ぶ直線上において、
　前記第１点から前記第２点に向かってＬ＊値が１以上減少する区間が存在せず、
　前記第１点から前記第２点に向かってａ＊値が１以上増加する区間が存在せず、
　前記第１点から前記第２点に向かってｂ＊値が１以上増加する区間が存在しないことを特徴とする請求項５に記載のジルコニア焼結体
の製造方法
【請求項７】
　
前記ジルコニア焼結体は、
　前記第１点から前記第２点を結ぶ直線上において、前記第１点と前記第２点の間にある第３点のＬ＊ａ＊ｂ＊表色系による色度（Ｌ＊，ａ＊，ｂ＊）を（Ｌ３，ａ３，ｂ３）としたとき、
　Ｌ３が６２．５以上８０．５以下であり、
　ａ３が−１．８以上５．５以下であり、
　ｂ３が４．８以上２１．８以下であり、
　Ｌ１＜Ｌ３＜Ｌ２であり、
　ａ１＞ａ３＞ａ２であり、
　ｂ１＞ｂ３＞ｂ２である、
ことを特徴とする請求項５又は６に記載のジルコニア焼結体
の製造方法
【請求項８】
　
前記ジルコニア焼結体は、
　前記第１点から前記第２点を結ぶ直線上において、前記第３点と前記第２点の間にある第４点のＬ＊ａ＊ｂ＊表色系による色度（Ｌ＊，ａ＊，ｂ＊）を（Ｌ４，ａ４，ｂ４）としたとき、
　Ｌ４が６９．１以上８２．３以下であり、
　ａ４が−２．１以上１．８以下であり、
　ｂ４が３．５以上１６．２以下であり、
　Ｌ１＜Ｌ３＜Ｌ４＜Ｌ２であり、
　ａ１＞ａ３＞ａ４＞ａ２であり、
　ｂ１＞ｂ３＞ｂ４＞ｂ２である、
ことを特徴とする請求項７に記載のジルコニア焼結体
の製造方法
【請求項９】
　
前記ジルコニア焼結体は、
　前記第３点は前記一端から全長の４５％の距離にあり、
　前記第４点は前記一端から全長の５５％の距離にある、
ことを特徴とする請求項８に記載のジルコニア焼結体
の製造方法
【請求項１０】
　
前記ジルコニア焼結体は、
　前記第１点、前記第３点、前記第４点及び前記第２点において、
　隣接する２点におけるＬ＊値の差をΔＬ＊とし、
　隣接する２点におけるａ＊値の差をΔａ＊とし、
　隣接する２点におけるｂ＊値の差をΔｂ＊とし、
　以下の式１よりΔＥ＊ａｂを算出した場合、
　前記第１点と前記第３点間のΔＥ＊ａｂは３．７以上１４．３以下であり、
　前記第３点と前記第４点間のΔＥ＊ａｂは１．８以上１０．５以下であり、
　前記第４点と前記第２点間のΔＥ＊ａｂは１．０以上９．０以下である、
ことを特徴とする請求項８又は９に記載のジルコニア焼結体
の製造方法
［式1］
【請求項１１】
　
前記ジルコニア焼結体は、
　前記第１点から前記第２点を結ぶ直線上において、前記第１点と前記第２点の間にある第３点のＬ＊ａ＊ｂ＊表色系による色度（Ｌ＊，ａ＊，ｂ＊）を（Ｌ３，ａ３，ｂ３）としたとき、
　Ｌ３が６９．１以上８２．３以下であり、
　ａ３が−２．１以上１．８以下であり、
　ｂ３が３．５以上１６．２以下であり、
　Ｌ１＜Ｌ３＜Ｌ２であり、
　ａ１＞ａ３＞ａ２であり、
　ｂ１＞ｂ３＞ｂ２である、
ことを特徴とする請求項５又は６に記載のジルコニア焼結体
の製造方法
【請求項１２】
　
前記ジルコニア焼結体は、
　一端から他端に向かう第１方向に向かって色が変化しており、
　前記一端から前記他端に向かう直線上においてＬ＊ａ＊ｂ＊表色系による色度の増減傾向が変化しないことを特徴とする請求項５に記載のジルコニア焼結体
の製造方法
【請求項１３】
　
前記ジルコニア焼結体は、
の製造方法
【請求項１４】
　
前記ジルコニア焼結体は、
の製造方法
【請求項１５】
　
前記ジルコニア焼結体は、
の製造方法
【請求項１６】
　
前記ジルコニア焼結体は、
　前記第２方向に延在する直線上の２点において、
　前記２点間のＬ＊値の差をΔＬ＊とし、
　前記２点間のａ＊値の差をΔａ＊とし、
　前記２点間のｂ＊値の差をΔｂ＊とし、
　以下の式２よりΔＥ＊ａｂを算出した場合、
　ΔＥ＊ａｂが１未満であることを特徴とする請求項１５に記載のジルコニア焼結体
の製造方法
［式2］
【請求項１７】
　
前記ジルコニア焼結体は、
の製造方法
【請求項１８】
　
前記ジルコニア焼結体は、
の製造方法
【請求項１９】
　
前記ジルコニア焼結体は、
の製造方法
【請求項２０】
　
ジルコニア及びジルコニアの相転移を抑制する安定化剤を含有し、顔料の添加率を調整することで組成が異なる複数のジルコニア粉末を形成する工程と
　
前記複数のジルコニア粉末を積層させ、上下層の境界において各粉末が部分的に混合した混合層を形成した積層体を形成する工程と、
を含み、
　請
ジルコニア
の製造方法に用いる
積層体の製造方法
【請求項２１】
　
ジルコニア及びジルコニアの相転移を抑制する安定化剤を含有し、顔料の添加率を調整することで組成が異なる複数のジルコニア粉末を形成する工程と
　
前記複数のジルコニア粉末を積層させ、上下層の境界において各粉末が部分的に混合した混合層を形成した積層体を形成する工程と、
を含み、
　請
の製造方法に用いる
積層体の製造方法
【請求項２２】
　請求項１〜３のいずれか一項に記載の
ジルコニア
の製造方法によりジルコニア仮焼体を製造し、さらに、
する
の製造方法
【請求項２３】
　請求項１〜３
のいずれか一項
ジルコニア
の製造方法によりジルコニア仮焼体を製造し、さらに、
する
の製造方法
第４ 取消理由の概要
　訂正前の請求項１〜２３に係る特許に対して、平成３０年　５月　２日付けで特許権者に通知した取消理由の要旨は、次のとおりである。 
取消理由１：本件特許は、特許請求の範囲の記載が下記の点で不備のため、特許法第３６条第６項第１号に規定する要件を満たしていない特許出願に対してされたものである。
　　　　　　　　　　　　　　　　記
　請求項１〜２３に係る発明が解決しようとする課題は、本件明細書【０００９】〜【００２０】によると、積層構造を有する成形体から寸法精度の高いジルコニア焼結体を得ることであると認められ、実施例の工程により得られた仮焼体は上記課題を解決できると認識できるが、請求項１は、顔料の添加率が異なるジルコニア粉末を調整することや、積層時に振動を与えて上下層の境界に混合層を形成することは特定されていないから、請求項１及びこれを引用する請求項２〜２３に係る発明は、上記課題を解決できる手段を認識することはできない。
　　　　　　　　　　　
取消理由２：本件特許は、特許請求の範囲の記載が下記の点で不備のため、特許法第３６条第６項第２号に規定する要件を満たしていない特許出願に対してされたものである。　　　　　
　　　　　　　　　　　　　　　　記
（１） 請求項１〜２３
ア ジルコニア仮焼体は「積層体」であるから、「組成物」の記載は明確でない。
イ 「８００〜１２００℃で焼成して製造された状態のジルコニア仮焼体」と記載されているから、「ジルコニア仮焼体」は、どのような状態であるのか明確でない。　
（２） 請求項４〜１９、２１
　「・・・・・ ジルコニア仮焼体を１４００℃〜１６００℃で焼結した状態である ・・・・・ ジルコニア焼結体」と記載されているから、「ジルコニア焼結体」は、どのような状態であるのか明確でない。　
（３）請求項２０
　請求項１〜３を引用するものであるから、請求項１〜３と同様に明確でない。　　　
（４）請求項２１
　請求項５〜１９を引用するものであるから、請求項５〜１９と同様に明確でない。
（５）請求項２３
　「ＣＡＤ／ＣＡＭシステム」を用いたことにより、「歯科用補綴物」の何が特定されているのか明確でない。　
第５ 当審の判断
１ 取消理由に対する判断
（１）取消理由１（特許法第３６条第６項第１号）について
　本件発明１は、「顔料の添加率を調整することで組成が異なる複数のジルコニア粉末を形成する工程」、及び「前記複数のジルコニア粉末を積層させ、上下層の境界において各粉末が部分的に混合した混合層を形成した積層体を形成する工程」が記載され、実施例に沿った工程によりジルコニア仮焼体を製造することが特定されたものである。
　そして、発明の詳細な説明には、顔料の添加率を調整することによりジルコニア粉末を作製する工程（本件明細書 段落【０１０１】〜【０１０６】）、及び積層体の各層の境界に混合層を形成する工程（本件明細書 【００６１】、【００６２】、【０１０８】〜【０１１１】）が具体的に説明されており、当業者であれば、これらの工程を採用することによって、上下層の境界に、上下層の各粉末が適度に混合した混合層を有する積層体を形成することによって、これを焼成して製造したジルコニア仮焼体は焼成時にジルコニア焼結体の変形量が小さくなることが理解でき、本件発明１によって、寸法精度の高いジルコニア焼結体が得られることは明らかであるから、本件発明１及びこれを引用する本件発明２〜２３は、本件発明の上記課題を解決できるといえる。
　よって、取消理由１は、理由がない。
(２）取消理由２（特許法第３６条第６項第２号）について　　
　本件訂正請求による訂正によって、請求項１、２０、２１の組成物の記載は削除され、組成が異なる複数のジルコニア粉末を積層させることにより「積層体」を形成することが特定された。
　また、訂正前の請求項１〜２３は、製造条件である焼成温度やＣＡＤ／ＣＡＭを用いる製造工程によって、「ジルコニア仮焼体」、「ジルコニア焼結体」又は「歯科用補綴物」などの物の発明を特定していたことから明確でなかったところ、本件訂正請求による訂正によって、本件発明１〜２３は、上記製造条件及び製造工程を有する製造方法の発明とされたから、発明が明確になった。
　よって、取消理由２は、理由がない。
２ 取消理由に採用しなかった特許異議申立理由に対する判断
（１）申立理由１（特許法第３６条第４項第１号）について　
ア 実施可能要件
　申立人は、特許異議申立書（以下、「申立書」という。）において、訂正前の請求項１〜２３に係る発明は、本件明細書の記載では、当業者が実施をすることができる程度に明確かつ十分に記載したものではない旨主張している（申立書２８〜３１ページ）。
　しかし、本件発明は、本件訂正請求により製造方法の発明に訂正されたものであって、本件発明の製造工程において、混合層を形成するためにジルコニア粉末を積層する際に振動を与えるという具体的手段を採用すること（本件明細書 段落【０１０１】〜【０１１１】）及びその実施例（本件明細書 特に 段落【０１１７】〜【０１４０】）により、本件発明で規定する仮焼体が得られたことが本件明細書に記載されているから、本件発明を当業者が実施をできないとはいえない。
イ 委任省令要件
　申立人は、申立書において、実施例は、仮焼体の試験結果が実際の製品に与える影響について記載されていないから、本件明細書には、本件発明の技術上の意義を理解するために必要な事項が記載されているとはいえないと主張している（申立書３１〜３３ページ）。
　しかし、本件明細書には、仮焼体を焼結することで変形しやすくなるところ、本件発明において、仮焼体の焼成試験による変形量の上限の特定をした理由について説明されているから（本件明細書 段落【００６１】、【００６２】）、発明の詳細な説明に本件発明の技術上の意義が記載されていないとはいえない。　　
ウ まとめ
　以上のとおりであるから、申立理由１には、理由がない。
　　　
（２）申立理由４（特許法第２９条第１項第３号）及び申立理由５（特許法第２９条第２項）について　　
　申立人は、甲第１号証〜甲第６号証（以下、それぞれ「甲１」〜「甲６」という。）を提出して、申立書において、以下のように主張している（申立書３８〜６０ページ）。
　　　　
　申立理由４（特許法第２９条第１項第３号）
　訂正前の請求項１〜３、２０に係る発明は、甲１に記載された発明であり、特許法第２９条第１項第３号に該当するものであるから、その特許は、特許法第２９条第１項の規定に違反してされたものである。
　　　　　
　申立理由５（特許法第２９条第２項）
　訂正前の請求項１〜２３に係る発明は、甲１〜甲６に記載された発明に基いて、当業者が容易に発明をすることができたものであるから、その特許は、特許法第２９条第２項の規定に規定に違反してされたものである。
　
　証拠方法
甲１：特開２００４−３５３３２号公報　
甲２：特開平６−３９８２０号公報　
甲３：特開２００４−２８４８４０号公報
甲４：特開２００３−２６０５９６号公報
甲５：特開２００３−７３７０８号公報
甲６：特開２０１０−２２０７７９号公報
 
ア 甲１〜甲６の記載事項  
（ア）甲１の記載事項及び甲１に記載された発明
（ア−１）甲１の記載事項  
１ａ「【０００５】
【課題を解決する為の手段】
即ち本発明は、着色材の配合を調整して連続的又は階層的なグラデーションを施した着色ブロックを提案することにより、加工後に着色等の作業が無く、しかも審美性に優れた着色歯科補綴物を実現する。
本発明は、ハイドロキシアパタイト、αリン酸三カルシウム、βリン酸三カルシウム等のリン酸カルシウム化合物、粘土鉱物、長石、石英等の各種ポーセレン、アルミナ、ジルコニア、酸化チタン、酸化マグネシウムの酸化金属等、様々なもののいずれかあるいは２種以上の組み合わせからなる材料で、無着色あるいはＺｒ、Ｐｒ、Ｖ、Ｓｎ、Ｆｅ、Ｃｒ、Ｍｎ、Ｔｉ、Ｗ、Ｓｂ、Ｃｏ、Ｎｉ、Ｓｅ等の金属酸化物を用いて着色し、非加熱あるいは少なくとも１回以上加熱処理された材料を用いて配合したセラミックスに関するものである。」
１ｂ「【０００７】
一般にセラミックスブロックは、プレス法、泥漿鋳込み法、ドクターブレード法、押出成形法などにより材料を成形し焼成させて成る。このいかなる方法においても、加工物の色調に合わせ材料の種類、色、量等を調整して充填することで、あらゆる色調の加工物を作成することが可能である。
例えば圧縮成形する場合、各部位に必要な材料を型に入れそれぞれの層に適した形のパンチ等で圧縮及び／又は成形し、次の材料の充填と圧縮をしそれを繰り返した後、全体を圧縮する方法や、全ての粉を充填してから圧縮する方法などがある。材料の充填方法を変えることで様々な加工物に対応するブロックを作成することが出来る。１つの材料を充填するたびに精度の高い成形を行えば、同じく精度の高い切削等の加工を経ることで細かい色調の加工物を作成することが可能である。層の境界をはっきりさせずにぼやかした色合いの加工物を望む場合は、各層の材料でそれぞれしっかりとした成形を行わず、すべての材料を入れてから全体を圧縮することで可能である。また、２種以上の材料を割合を変化させながら常時攪拌、充填し、最後に成形することで、境界の無い連続な色調のブロック及び加工物の作成も可能である。」
１ｃ「【００１０】
【実施例】
以下に実施例を示し、本発明に関して具体的に説明する。
この実施例で使用した材料の組成を以下に示す。
無着色材料
ネフェリンサイヤナイト６５％、大平長石３５％、
バインダー：ポリビニルアルコール１．５％
着色材料
ネフェリンサイヤナイト６５％、大平長石３５％、Ａ３色粉（Ｚｒ−Ｖ、Ａｌ−Ｍｎ−Ｓｉ、ハイドロキシアパタイト）０．１〜０．５％、
バインダー：ポリビニルアルコール１．５％
はじめに、無着色材料、着色材料それぞれの材料のみで成形、焼成、加工した結果、加工物はグラデーションのない単色となった為、色のグラデーションのついた加工物を期待し以下の実施例にてセラミックスブロックの成形を行った。実施例に記載された無着色材料、着色材料は、上述の材料名の個々に対応している。
いずれの例も１５×１５×３０ｍｍ３の型を使用した。数字の若い順に充填、成形を行った。各層をパンチを用いて手で軽く圧縮成形し、すべての材料を充填後に一軸圧縮を１ＭＰａ、１ｍｉｎ、等方向加圧成形を１００ＭＰａ、５ｍｉｎ行った。」
１ｄ「【００１４】
実施例４　連続のグラデーション
１、無着色材料６ｇ
２，着色材料６ｇ
無着色材料と着色材料を所定の割合で所定量だけ混合し、この混合材を型に充填する。次にこの割合を変えた所定量の混合材を型に充填するといった手順を繰り返し行う。
無着色材料と着色材料の割合は最初、無着色材料を１００％とし、混合材を形成する毎に無着色材料の割合を一次的（比例的に）に減らしていき、同時に着色材料の割合を一次的に増やし、最後の充填は、着色材料が１００％になるようにした。材料の全て充填した後、一軸圧縮を１ＭＰａ、１ｍｉｎ間行った後、等方向加圧成形を１００ＭＰａ、５ｍｉｎ間行った。図４にその一例を概略的に示した。図４は、境界が明確に示されているが、実際は、境界が特定できないほど、連続した色調の濃淡が得られる。
　・・・・・
【００１６】
実施例４は、加工物に境界の無い連続なグラデーションを持たせるために、無着色材料と着色材料の割合を変化させながら混ぜ合わせ、充填した。断面の図４では、境界がわからないほどの勾配がついている。この実施例では配合を一時的な増減で行ったが、成分の割合を制御しながら混合、充填することで複雑なグラデーションも可能だと考えられる。
上記４例で作成したセラミックスブロックを真空で１１００度〜１１５０度で１時間〜４時間焼成した後、歯科材料として切削加工した。
いずれも切削加工のみで色のグラデーションが付き、従来の歯科材料のようにさらに切削、盛り付けが必要なく使用可能であった。」
１ｅ「【００１７】
【発明の効果】
以上詳述のごとく本発明は、ＣＡＤ／ＣＡＭを用いた歯科用加工装置を用いて研削などの加工を施して歯科用の補綴物を得るためのブロックを、複数の色彩を有する材料を積層させて得られるブロック又はグラデーションを持つ色彩を施したブロックとすることにより、着色行程を省きしかも審美性の優れた歯科用の補綴物を得ることができる等の効果を有する。」
（ア−２） 甲１に記載された発明 
　記載事項１ａ〜１ｃによると、セラミックスブロックの材料として、無着色材料と着色材料との配合を調整することで複数の色のセラミックス粉を得ているといえる。
　そして、記載事項１ｂ〜１ｅによると、実施例４において、上記複数の色のセラミックス粉を、型に充填するという手順を繰り返し行うことで、各セラミックス粉を積層させて成形体を作成し、これを、１１００度〜１１５０度で焼成することにより、セラミックスブロックを製造している。
　以上のことから、本件発明１の記載にしたがって整理すると、甲１には、次の発明（以下、「甲１発明」という）が記載されていると認められる。
「無着色材料を含有し、着色材料の配合を調整することで複数の色のセラミックス粉を得る工程と、
 前記複数の色のセラミックス粉を積層させ、成形体を得る工程と、　
 前記成形体を、１１００度〜１１５０度で焼成してセラミックスブロックを製造する工程と、
を含む、セラミックスブロックの製造方法。」
（イ）甲２の記載事項及び甲２に記載された技術的事項
（イ−１）甲２の記載事項
２ａ「【０００９】
【課題を解決するための手段】本発明は、容器状のゴム型内にネットを配置して複数層の充填空間を形成し、該各充填空間の夫々に組成の異なる複数種の粉体を充填し、次いで、前記ゴム型を加振することにより前記各ネットの網目を通して各充填空間相互の境界部の粉体同士を混合せしめ、前記境界部を一方の粉体の組成から他方の粉体の組成に徐々に変化していくような連続した組成層として形成し、然る後、前記ゴム型を耐圧容器中で高圧流体により等方的に加圧して前記ゴム型内の粉体を圧密成形することを特徴とする多層粉体成形法に係るものである。」
２ｂ「【００１０】
【作用】従って本発明では、ゴム型を加振することにより各ネットの網目を通して各充填空間相互の境界部の粉体同士が混合され、前記境界部が一方の粉体の組成から他方の粉体の組成に徐々に変化していくような連続した組成層として形成されるので、前記ゴム型を耐圧容器中で高圧流体により等方的に加圧して前記ゴム型内の粉体を圧密成形すると、ゴム型から取り出される成形体は各層間が連続的に組成変化する多層粉体の成形体として成形される。」
２ｃ「【００１４】本実施例では、組成の異なる三種類の粉体の一例として、マンドレル２に隣接する内側の充填空間５に充填される粉体８を多孔質セラミック粉体、ゴム型１の内周に隣接する外側の充填空間７に充填される粉体１０を緻密質セラミック粉体、中間の充填空間６に充填される粉体９を前記緻密質セラミック粉体と多孔性セラミック粉体との中間的組成のセラミック粉体とする。
【００１５】ここで、前記多孔質セラミック粉体と緻密質セラミック粉体の違いはバインダ１１量の違いである。
【００１６】次いで、前記ゴム型１を図示しないバイブレータ等で加振することにより、前記各ネット３，４の網目を通して各充填空間５，６，７相互の境界部１２，１３における粉体８，９，１０同士を混合せしめ、前記境界部１２，１３を一方の粉体の組成から他方の粉体の組成に徐々に変化していくような連続した（傾斜した）組成層として形成する。
【００１７】然る後、前記ゴム型１の上部を図２中二点鎖線で示すゴム型１の蓋体１ａで閉塞し、その閉塞部を確実にシールした上でゴム型１内の各粉体８，９，１０中に混入している空気を吸引してゴム型１内を負圧状態とし、次いで、図３に示す如く、前記ゴム型１を耐圧容器１４に入れ、該耐圧容器１４内で高圧の水或いは油等の高圧流体１５により等方的に加圧する、即ちＣＩＰ（冷間静水圧プレス）を行うことによって前記ゴム型１内の粉体８，９，１０を圧密成形する。
【００１８】而して、前記ＣＩＰ後にゴム型１から取り出され且つマンドレル２を除去された粉体８，９，１０は、三層の境界部１２，１３が連続的に組成変化する多層粉体の成形体１６（図４参照）として成形される。
【００１９】更に、前記成形体１６を加熱することによって粉体８，９，１０中に含まれるバインダ１１類を気化分解する脱脂処理を行った後に、前記成形体１６を更に高い温度で焼成すれば、外側を緻密質セラミックとし且つ内側を多孔質セラミックとした多層セラミックが得られる。
　・・・・・
【００２１】以上の如くして得られた多層セラミックは、外側で構造的強度が高く且つ内側で耐熱衝撃性が高いという異なる機能を合わせ持つ高温構造部材となり、しかも、組成の異なる三層の粉体８，９，１０の境界部１２，１３が連続的に組成変化するようになっているので、熱膨張差により層間が緩んだり割れが生じたりすることがなく、機械的に強固な結合が得られる。」
（イ−２）甲２に記載された技術的事項
　記載事項２ａ〜２ｃによると、甲２には、組成の異なる粉体を充填し型を加振して層の境界部の粉体同士を混合させた後、成形し焼成することで、機械的に強固な結合をした多層セラミックの成形体を得ることが記載されている。
（ウ）甲３の記載事項及び甲３に記載された技術的事項
（ウ−１）甲３の記載事項
３ａ「【００１５】
【課題を解決するための手段】
本発明の多孔質セラミックスの製造方法の第一は、
（１）粘性を２０００〜６０００ｍＰａ・ｓに調整したセラミックススラリーを準備する工程、（２）起泡剤および溶媒を含む混合液を発泡させた発泡液を準備する工程、（３）セラミックススラリーと発泡液を混合し、含気泡スラリーを作製する工程、（４）含気泡スラリーを成形手段を用いて成形した後、該成形手段より脱型または排出することにより未硬化成形体を作製する工程、（５）未硬化成形体を乾燥硬化する工程、（６）焼成する工程、を含むことを特徴とする。
　・・・・・　」
３ｂ「【００１７】
ところで、流動性の低い含気泡スラリーを作製した場合、図１に示すように先に供給された含気泡スラリーと後から供給された含気泡スラリーが混ざり合わずに層状に堆積してその境目に境界線３ができたり、空隙４ができてしまう。これら境界線３や空隙４は、成形体２の中に残るため焼成後の多孔質セラミックスの欠陥となってしまい、亀裂発生や強度低下の原因となりやすい。
【００１８】
そこで、本発明における多孔質セラミックスを製造するための成形装置としては、（１）セラミックススラリーを連続的に供給する供給手段、（２）起泡剤および溶媒を含む混合液から発泡液を作製して連続的に供給する手段、（３）供給された該セラミックススラリーと該発泡液を混合して連続的に含気泡スラリーを作製する混合手段、（４）作製した該含気泡スラリーに振動を与えて均一化する均一化手段、（５）均一化した該含気泡スラリーを成形する成形手段、（６）成形手段から脱型または排出した未硬化成形体を搬送する搬送手段、（７）該未硬化成形体を乾燥硬化する乾燥手段、を少なくとも備えていることを特徴とする。本発明における成形装置では、成形装置に含気泡スラリーを導入する際に、振動を与えることにより境界線３や空隙４を取り除き、均一化させるので気泡が均一に分散した良好な成形体を得ることが可能となる。」
（ウ−２）甲３に記載された技術的事項
　記載事項３ａ、３ｂによると、甲３には、セラミックスラリーを連続的に供給し、先に供給したスラリーと後から供給されたスラリーとの境界線や空隙を振動を与えることによって取り除いて均一化させた後、成形、乾燥硬化し、焼成して多孔質セラミックスを製造することが記載されている。
（エ）甲４の記載事項及び甲４に記載された技術的事項
（エ−１）甲４の記載事項
４ａ「【０００８】
【課題を解決するための手段】前記した課題を解決するため、本発明の請求項１では、粉末冶金による成形体の製造方法において、成形体を成形するダイの内部に仕切板を配置することにより前記ダイの内部を複数の成形部に仕切り、前記仕切板の一側に形成された第一成形部に第一粉末材料を供給し、前記仕切板の他側に形成された第二成形部に第二粉末材料を供給し、前記仕切板を取り除いた後、パンチにより前記第一、第二粉末材料を圧縮成形して圧粉体を得、この圧粉体を焼結して成形体を得ることを特徴とする。」
４ｂ「【００１４】さらに、前記した粉末冶金による成形体の製造方法においては、前記仕切板を取り除いた後、前記パンチにより前記第一、第二粉末材料を圧縮成形する前に、前記第一、第二粉末材料に振動を与える工程を行うのが望ましい。このように振動を与えることで、第一、第二粉末材料間で粉末材料が入り混じり、確実に第一、第二粉末材料を噛み合わせることができるので、第一、第二粉末材料が互いに強固に接合される。」
（エ−２）甲４に記載された技術的事項
　記載事項４ａ、４ｂによると、ダイの内部に仕切板を配置して複数の成形部に仕切り、第一成形部に第一粉末材料を供給し、第二成形部に第二粉末材料を供給し、仕切板を取り除いて各粉末材料が入り混じるように振動を与えた後、圧縮成形して圧粉体を得、これを焼結し第一、第二粉末材料が強固に接合された成形体を製造することが記載されている。
（オ）甲５の記載事項及び甲５に記載された技術的事項
（オ−１）甲５の記載事項 
５ａ「【０００１】
【発明の属する技術分野】本発明は、焼結体、複合材料、圧粉成形体、予備焼結体（プリフォーム）等を製作する場合に有効な粉末充填方法とその装置に関するものである。また、その方法または装置を用いた複合材料の製造方法に関するものである。」
５ｂ「【０００９】
【課題を解決するための手段】本発明者は、前記課題を解決すべく鋭意研究し、試行錯誤を重ねた結果、粉末の入ったキャビティ内で揺動体を揺動させることを思い付き、本発明を完成させるに至った。
（粉末充填方法）すなわち、本発明の粉末充填方法は、コンテナのキャビティに粉末を投入する投入工程と、該投入工程後に該キャビティ内の粉末上で揺動体を揺動させて該粉末を高充填する加振工程とを備えることを特徴とする。」
５ｃ「【００１９】そこで、本発明者は、キャビティの形状に応じて、粉末を適当に分割して充填することを考えた。つまり、前記投入工程と前記加振工程とを順に複数回繰返して、粉末をキャビティへ分割充填する方法である。つまり、一回の投入工程と一回の加振工程で充填する粉末量は、均一で嵩密度の高い状態を達成できる範囲とする。そして、小分けにした投入工程と加振工程とを繰返すことで、キャビティの形状に拘らず、全体としても均一で、嵩密度の高い充填が可能となる。なお、分割回数は、キャビティの形状、生産性等を考慮して適宜決定される。また、分割した各層の境界面に、層間の連結性を向上させるための溝等を形成しておいても良い。」
（オ−２）甲５に記載された技術的事項
　記載事項５ａ〜５ｃによると、焼結体等を製造する場合に、コンテナのキャビティに粉末を投入する工程と、該投入工程後に粉末上で揺動体を揺動させて粉末を高充填する加振工程とを複数回繰り返すことにより、均一で嵩密度の高い充填を行うことが記載されている。
（カ）甲６の記載事項及び甲６に記載された技術的事項
（カ−１）甲６の記載事項　 
６ａ「【００１３】
　本発明は、以上の事情を背景として為されたものであって、その目的は、収縮率の安定した歯科用セラミック仮焼体を提供することにある。
【課題を解決するための手段】
【００１４】
　斯かる目的を達成するため、第１発明の歯科用セラミック仮焼体の要旨とするところは、酸化ジルコニウムを主成分とする成形体に脱脂処理および仮焼処理が施されて成り、本焼成時の線収縮率が19.0(%)以上且つ22.0(%)以下であることにある。」
６ｂ「【００１９】
　また、好適には、前記仮焼体は、仮焼温度が800(℃)以上且つ950(℃)以下の範囲内である。前記線収縮率、前記密度、前記曲げ強度は、上記範囲内の温度で仮焼を施すことによって容易に得られる。ジルコニアセラミックスは、例えば1000(℃)程度から急激に収縮が進む傾向を有するため、仮焼温度は950(℃)以下が好ましい。また、原料粒子の結合がある程度進まないと強度が得られないので、800(℃)以上が好ましい。
【００２０】
　また、好適には、前記仮焼体は、91.00〜98.45(wt%)の酸化ジルコニウムと、1.5〜6.0(wt%)の酸化イットリウムと、0.05〜0.50(wt%)のアルミニウム、ガリウム、ゲルマニウム、インジウムの少なくとも一つの酸化物とを含むものである。本発明の仮焼体を構成するジルコニアの組成は特に限定されず、例えば、安定化材としては、酸化イットリウムの他に酸化セリウムや酸化カルシウム、酸化マグネシウム等も用いられるが、強度や色調等の面から上記のような組成が好ましい。
【００２１】
　また、好適には、前記仮焼体は着色剤を含むものである。このようにすれば、酸化ジルコニウムの本来の色調のままでは困難な場合にも自然歯に近い色調の人工歯が得ることができる。着色剤としては、４〜６族の遷移金属酸化物、アルミニウム化合物、珪素化合物、酸化鉄、酸化マグネシウム、酸化ニッケル、硫化鉄、硫化マグネシウム、硫化ニッケル、酢酸ニッケル、酢酸鉄、酢酸マグネシウム等を用い得る。これら着色剤は、例えばジルコニア原料に有機結合剤を添加して造粒するに際して同時に添加することができる。また、その造粒の際には、必要に応じて焼結助剤を添加することもできる。」
６ｃ「【００２３】
　また、本発明の仮焼体およびこれを用いた人工歯は、例えば以下のようなプロセスで製造される。すなわち、まず、ジルコニア原料顆粒を用意し、これをプレス成形する。次いで、必要に応じてその成形体にＣＩＰ成形を施す。この際の加圧力は、例えば100〜500(MPa)である。次いで、これに仮焼処理を施す。仮焼は、室温から緩やかに800〜950(℃)まで昇温し、1〜6時間程度係留するもので、成形体からの線収縮率は例えば0.2〜1.0(%)程度、仮焼後の曲げ強度は3〜6(MPa)程度である。これにより、前述したような収縮ばらつきの小さい歯科用セラミック仮焼体が得られる。
【００２４】
　また、人工歯は、上記仮焼体を用いて歯科技工士や技工所において、例えば以下のようにして製造される。すなわち、まず、歯科医から供給された模型に基づき、仮焼体毎に予め定められた割掛けでＣＡＤを用いてフレーム図面を作成する。なお、「割掛け」とは、仮焼体固有の線収縮率から算出された拡大率で、模型寸法に割掛けを乗ずることで各部の寸法が与えられる。次いで、ＣＡＭを用いて仮焼体からフレーム仮焼体を切削加工により得る。次いで、得られたフレーム仮焼体に本焼成処理を施す。これは、例えば1300〜1600(℃)程度の範囲内の温度で30分〜2時間程度係留することにより行われる。次いで、焼結したフレームの表面に陶材を築盛する。これにより、模型と同一形状の人工歯が得られる。」
（カ−２）甲６に記載された技術的事項
　記載事項６ａ〜６ｃによると、酸化ジルコニウムと、安定化材として酸化イットリウム及び着色剤を含むジルコニアセラミックスの成形体を、８００（℃）以上且つ９５０（℃）以下の温度で仮焼して仮焼体を得る工程、前記仮焼体を切り出してフレーム仮焼体を得る工程、及びフレーム仮焼体を１３００〜１６００（℃）で焼成処理を施す工程を含む、人工歯のフレームの製造方法が記載されている。
イ 対比・判断 
（ア）本件発明１について 
（ア−１） 発明の対比  
　本件発明１と甲１発明とを対比する。 
　甲１発明の「セラミックス粉」は、本件発明１の「粉末」に相当する。
　甲１発明の「着色材料の配合を調整する」ことは、本件発明１の「顔料の添加率を調整する」ことに相当する。 
　甲１発明の「複数の色」は、本件発明１の「組成が異なる複数」であることに相当する。 
　甲１発明の「成形体」は、セラミック粉を積層することで得られるから、本件発明１の「積層体」に相当する。 
　以上のことから、本件発明１と甲１発明とは、 
「顔料の添加率を調整することで組成が異なる複数の粉末を形成する工程と、　　 
　前記複数の粉末を積層させ、積層体を形成する工程と、 
　前記積層体を８００℃〜１２００℃で焼成する工程と、  
を含む、製造方法。」 
の点で一致し、以下の点で両者は相違している。  
（ 相違点 ）
相違点１：本件発明１は、上記複数の粉末は、ジルコニア及びジルコニアの相転移を抑制する安定化剤を含有するジルコニア粉末であるのに対して、甲１発明は、上記複数の粉末は、無着色材料を含有するセラミック粉である点。
相違点２：本件発明１は、上記積層体を形成する工程において、積層体の上下層の境界において各粉末が部分的に混合した混合層を形成するものであるのに対して、甲１発明は、成形体の上下層の境界に混合層を形成するものであるのかは明らかではない点。
相違点３：本件発明１は、焼成により仮焼体を得るものであって、当該仮焼体について焼成試験による変形量を規定したものであるのに対して、甲１発明は、焼成により、仮焼体ではなく、本焼結されたセラミックスブロックを得るものである点。
　　
（ア−２） 相違点の判断
　まず、相違点１及び相違点３について検討する。
　甲１の記載事項１ａには、ジルコニアを材料とすることは記載されているが、具体例としては、記載事項１ｃに、Ｚｒ−Ｖの色粉として、Ｚｒを着色材料として用いることが記載されているにすぎない。 
　ここで、甲６を参照すると、酸化ジルコニウム粉末を材料とした仮焼体を加工した後、さらに１３００〜１６００℃で高温焼成して製品とすることが記載されているが、記載事項１ｄ及び記載事項１ｅによると、甲１発明に係るセラミックスブロックは、１１００℃〜１１５０℃で焼成し、これを歯科材料として切削のみで加工して歯科用の補綴物として用いるものであるから、甲１発明は、セラミック粉として、本件発明１のように仮焼工程を要するジルコニア粉末を使用することを想定しているとはいえない。
　また、甲２〜甲５には、セラミックスブロックの材料としてジルコニア粉末を用いることは記載も示唆もされていない。
　
　したがって、甲１〜甲６の記載事項を検討しても、甲１発明においてジルコニア粉を採用して、ジルコニア仮焼体を形成することは、当業者が容易になし得るものとはいえない。
　次に、相違点２について検討する。
　甲１の記載事項１ｂによると、層の境界をはっきりさせずにぼやかした色合いの加工物を望む場合は、各層の材料でそれぞれしっかりとした成形を行わず、すべての材料を入れてから全体を圧縮することが記載されているが、各層の粉を単に充填する操作を行っているにすぎず、また、２種以上の材料を割合を変化させながら常時撹拌し、充填し、最後に成形することで、境界の無い連続な色調のブロックを作成することも記載されているが、これは層の境界を形成するものではない。
　そうすると、甲１発明は、積層する際にセラミックスブロックの色調を調整するものであるが、本件発明１のように、積層体の上下層の境界において各粉末が部分的に混合した混合層を形成することを想定しているとはいえない。
　次に、甲２、甲４及び甲５の記載事項によると、振動により粉体の層の境界部に混合層を形成している工程が開示されているといえるが、甲２は、焼成した多層セラミックスを、甲４は、粉末冶金による成形体を、それぞれ強固に結合するためのものであり、また、甲５は、均一性の向上した成形体を得るためものである。
　そうすると、甲２、甲４及び甲５の混合層を、強固な結合や均一性の向上ではなく、色調を調整することを目的とする甲１発明に適用する動機付けはない。　
　さらに、甲３の記載事項によると、セラミックスラリーの境界を混合して、境界線や空隙を取り除き、多孔質セラミックスの均一化を図ることが記載されているにすぎないから、甲３は、粉末の積層体の境界において粉末が混合した混合層を形成することを示唆するものではない。
　以上のことから、上記相違点１〜３は、本件発明１と甲１発明との実質的な相違点であって、さらに甲１〜甲６の記載を検討しても、甲１発明において、相違点１〜３を解消することはできない。 
　よって、本件発明１は、甲１に記載された発明ではなく、また、甲１〜甲６に記載された発明に基いて当業者が容易に発明をすることができたものであるともいえない。 　  
　　　
（イ）本件発明２〜２３について　　
　本件発明２〜２３は、本件発明１の特定事項を全て含むものであるから、本件発明１と同様に、本件発明２、３、２０は、甲１に記載された発明ではなく、また、本件発明２〜２３は、甲１〜甲６に記載された発明に基いて、当業者が容易に発明をすることができたものであるとはいえない。
　
ウ まとめ
　以上のとおりであるから、申立理由４及び申立理由５には、理由がない。
３ 申立人の意見について
　申立人は、平成３０年　８月１７日付け意見書において、訂正後の本件特許は、依然として特許法第３６条第６項第１号（サポート要件）及び特許法第２９条第２項（進歩性）の規定に違反すると主張している。
　しかし、前者については、取消理由１及び取消理由２に関する主張であり、また、後者は、申立理由４と同じく、甲１、さらには甲２〜甲６を証拠とするものであって、上記１、２の判断のとおりであるから、いずれも採用できない。
　
　
第６ むすび 　
　以上のとおり、請求項１〜２３に係る特許は、取消理由通知に記載した取消理由及び申立書に記載した申立理由によっては取り消すことはできない。
　また、他に請求項１〜２３に係る特許を取り消すべき理由を発見しない。　よって、結論のとおり決定する。 
【異議決定日】
令和１年６月２７日（２０１９．６．２７）
【訂正の要旨】
審決（決定）の【理由】欄参照。
（５７）【特許請求の範囲】
　【請求項１】
　ジルコニア及びジルコニアの相転移を抑制する安定化剤を含有し、
顔料の添加率を調整することで
する工程と
　前記複数のジルコニア粉末を積層させ
、上下層の境界において各粉末が部分的に混合した混合層を形成した積層体
する工程と
　前記
積層体
てジ
を製造する工程と
を含み、
　前記
ジルコニア
　前記試験片を１５００℃で２時間焼成し、
　２つの前記底面のうち、凹面に変形した底面を下にして載置したとき、
（凹面に変形した前記底面と接地面との最大間隔）／（前記幅方向における接地部分間の距離）×１００が０．１５以下であることを特徴とするジルコニア仮焼体
の製造方法
　【請求項２】
　（凹面に変形した前記底面と接地面との最大間隔）／（前記幅方向における接地部分間の距離）×１００が０．１以下であることを特徴とする請求項１に記載のジルコニア仮焼体
の製造方法
　【請求項３】
　前記複数のジルコニア粉末は、顔料を含有し、顔料の含有率がそれぞれ異なることを特徴とする請求項１又は２に記載のジルコニア仮焼体
の製造方法
　【請求項４】
　請求項１〜３のいずれか一項に記載のジルコニア仮焼体
の製造方法により前記ジルコニア仮焼体を製造し、さらに、
てジルコニア焼結体を製造する工程を含む
の製造方法
　【請求項５】
　
前記ジルコニア焼結体は、
　一端から他端に向かう第１方向に延在する直線上において、
　前記一端から全長の２５％までの区間にある第１点のＬ＊ａ＊ｂ＊表色系による色度（Ｌ＊，ａ＊，ｂ＊）を（Ｌ１，ａ１，ｂ１）とし、
　前記他端から全長の２５％までの区間にある第２点のＬ＊ａ＊ｂ＊表色系による色度（Ｌ＊，ａ＊，ｂ＊）を（Ｌ２，ａ２，ｂ２）としたとき、
　Ｌ１が５８．０以上７６．０以下であり、
　ａ１が−１．６以上７．６以下であり、
　ｂ１が５．５以上２６．７以下であり、
　Ｌ２が７１．８以上８４．２以下であり、
　ａ２が−２．１以上１．８以下であり、
　ｂ２が１．９以上１６．０以下であり、
　Ｌ１＜Ｌ２であり、
　ａ１＞ａ２であり、
　ｂ１＞ｂ２であり、
　前記第１点から前記第２点に向かってＬ＊ａ＊ｂ＊表色系による色度の増減傾向が変化しないことを特徴とする請求項４に記載のジルコニア焼結体
の製造方法
　【請求項６】
　
前記ジルコニア焼結体は、
　前記第１点と前記第２点とを結ぶ直線上において、
　前記第１点から前記第２点に向かってＬ＊値が１以上減少する区間が存在せず、
　前記第１点から前記第２点に向かってａ＊値が１以上増加する区間が存在せず、
　前記第１点から前記第２点に向かってｂ＊値が１以上増加する区間が存在しない
ことを特徴とする請求項５に記載のジルコニア焼結体
の製造方法
　【請求項７】
　
前記ジルコニア焼結体は、
　前記第１点から前記第２点を結ぶ直線上において、前記第１点と前記第２点の間にある第３点のＬ＊ａ＊ｂ＊表色系による色度（Ｌ＊，ａ＊，ｂ＊）を（Ｌ３，ａ３，ｂ３）としたとき、
　Ｌ３が６２．５以上８０．５以下であり、
　ａ３が−１．８以上５．５以下であり、
　ｂ３が４．８以上２１．８以下であり、
　Ｌ１＜Ｌ３＜Ｌ２であり、
　ａ１＞ａ３＞ａ２であり、
　ｂ１＞ｂ３＞ｂ２である、
ことを特徴とする請求項５又は６に記載のジルコニア焼結体
の製造方法
　【請求項８】
　
前記ジルコニア焼結体は、
　前記第１点から前記第２点を結ぶ直線上において、前記第３点と前記第２点の間にある第４点のＬ＊ａ＊ｂ＊表色系による色度（Ｌ＊，ａ＊，ｂ＊）を（Ｌ４，ａ４，ｂ４）としたとき、
　Ｌ４が６９．１以上８２．３以下であり、
　ａ４が−２．１以上１．８以下であり、
　ｂ４が３．５以上１６．２以下であり、
　Ｌ１＜Ｌ３＜Ｌ４＜Ｌ２であり、
　ａ１＞ａ３＞ａ４＞ａ２であり、
　ｂ１＞ｂ３＞ｂ４＞ｂ２である、
ことを特徴とする請求項７に記載のジルコニア焼結体
の製造方法
　【請求項９】
　
前記ジルコニア焼結体は、
　前記第３点は前記一端から全長の４５％の距離にあり、
　前記第４点は前記一端から全長の５５％の距離にある、
ことを特徴とする請求項８に記載のジルコニア焼結体
の製造方法
　【請求項１０】
　
前記ジルコニア焼結体は、
　前記第１点、前記第３点、前記第４点及び前記第２点において、
　隣接する２点におけるＬ＊値の差をΔＬ＊とし、
　隣接する２点におけるａ＊値の差をΔａ＊とし、
　隣接する２点におけるｂ＊値の差をΔｂ＊とし、
　以下の式１よりΔＥ＊ａｂを算出した場合、
　前記第１点と前記第３点間のΔＥ＊ａｂは３．７以上１４．３以下であり、
　前記第３点と前記第４点間のΔＥ＊ａｂは１．８以上１０．５以下であり、
　前記第４点と前記第２点間のΔＥ＊ａｂは１．０以上９．０以下である、
ことを特徴とする請求項８又は９に記載のジルコニア焼結体
の製造方法
［式１］
　【請求項１１】
　
前記ジルコニア焼結体は、
　前記第１点から前記第２点を結ぶ直線上において、前記第１点と前記第２点の間にある第３点のＬ＊ａ＊ｂ＊表色系による色度（Ｌ＊，ａ＊，ｂ＊）を（Ｌ３，ａ３，ｂ３）としたとき、
　Ｌ３が６９．１以上８２．３以下であり、
　ａ３が−２．１以上１．８以下であり、
　ｂ３が３．５以上１６．２以下であり、
　Ｌ１＜Ｌ３＜Ｌ２であり、
　ａ１＞ａ３＞ａ２であり、
　ｂ１＞ｂ３＞ｂ２である、
ことを特徴とする請求項５又は６に記載のジルコニア焼結体
の製造方法
　【請求項１２】
　
前記ジルコニア焼結体は、
　一端から他端に向かう第１方向に向かって色が変化しており、
　前記一端から前記他端に向かう直線上においてＬ＊ａ＊ｂ＊表色系による色度の増減傾向が変化しないことを特徴とする請求項５に記載のジルコニア焼結体
の製造方法
　【請求項１３】
　
前記ジルコニア焼結体は、
の製造方法
　【請求項１４】
　
前記ジルコニア焼結体は、
の製造方法
　【請求項１５】
　
前記ジルコニア焼結体は、
の製造方法
　【請求項１６】
　
前記ジルコニア焼結体は、
　前記第２方向に延在する直線上の２点において、
　前記２点間のＬ＊値の差をΔＬ＊とし、
　前記２点間のａ＊値の差をΔａ＊とし、
　前記２点間のｂ＊値の差をΔｂ＊とし、
　以下の式２よりΔＥ＊ａｂを算出した場合、
　ΔＥ＊ａｂが１未満であることを特徴とする請求項１５に記載のジルコニア焼結体
の製造方法
［式２］
　【請求項１７】
　
前記ジルコニア焼結体は、
の製造方法
　【請求項１８】
　
前記ジルコニア焼結体は、
の製造方法
　【請求項１９】
　
前記ジルコニア焼結体は、
の製造方法
　【請求項２０】
　
ジルコニア及びジルコニアの相転移を抑制する安定化剤を含有し、顔料の添加率を調整することで組成が異なる複数のジルコニア粉末を形成する工程と、
　
前記複数のジルコニア粉末を積層させ、上下層の境界において各粉末が部分的に混合した混合層を形成した積層体を形成する工程と、
を含み、
　請
ジルコニア
の製造方法に用いる
積層体の製造方法
　【請求項２１】
　
ジルコニア及びジルコニアの相転移を抑制する安定化剤を含有し、顔料の添加率を調整することで組成が異なる複数のジルコニア粉末を形成する工程と、
　
前記複数のジルコニア粉末を積層させ、上下層の境界において各粉末が部分的に混合した混合層を形成した積層体を形成する工程と、
を含み、
　請
の製造方法に用いる
積層体の製造方法
　【請求項２２】
　請求項１〜３のいずれか一項に記載の
ジルコニア
の製造方法によりジルコニア仮焼体を製造し、さらに、
する
の製造方法
　【請求項２３】
　請求項１〜３
のいずれか一項
ジルコニア
の製造方法によりジルコニア仮焼体を製造し、さらに、
する
の製造方法